Article à propriétés antisolaires comprenant: - un substrat en verre, - un empilement de couches déposé sur ledit substrat, ledit empilement comprenant au moins une couche fonctionnelle absorbant et/ou réfléchissant une partie du rayonnement solaire et une couche de revêtement dudit empilement, dans lequel ladite couche de revêtement est une couche diélectrique d’oxyde comprenant de l’yttrium, et au moins un élément choisi parmi l’hafnium et le titane. Article selon la revendication 1, dans lequel ladite couche de revêtement comprenant au moins 10 % atomique d'yttrium, sur la base de l’ensemble des atomes d’yttrium, de titane et d’hafnium présents dans ladite couche, de préférence entre 20 et 55% atomique d’yttrium ou même entre 33% et 49% d’yttrium. Article selon l’une des revendications précédentes, dans lequel la couche de revêtement comprend au 25% atomique d’au moins un élément choisi parmi l’hafnium et le titane, sur la base de l’ensemble des atomes d’yttrium, de titane et d’hafnium présents dans ladite couche, de préférence plus de 50% atomique d’au moins un élément choisi parmi l’hafnium et le titane. Article selon l’une des revendications précédentes, dans lequel le ratio atomique (Hf+Ti)/Y dans ladite couche de revêtement est supérieur à 1. Article l’une des revendications précédentes, dans lequel la couche fonctionnelle comprend un matériau choisi parmi le niobium métallique, le nitrure de niobium, le nitrure de titane ou l’oxyde de titane, ITO, une couche comprenant du chrome, en particulier un alliage de nickel et de chrome, éventuellement nitrurée, ou une couche constituée essentiellement de chrome. Article selon l'une quelconque des revendications précédentes, dans lequel la couche de revêtement comprend moins de 5% atomique de zirconium, de préférence moins de 1% atomique de zirconium, sur la base de l’ensemble des atomes d’yttrium, de titane, de zirconium et d’hafnium présents dans ladite couche, et de préférence encore est exempte de zirconium. Article selon l’une des revendications précédentes, dans lequel la couche de revêtement est un oxyde d’yttrium et de titane. Article selon l’une des revendications 1 à 6, dans lequel la couche de revêtement est un oxyde d’yttrium et d’hafnium. Article selon l’une des revendications 1 à 6, dans lequel la couche de revêtement est un oxyde d’yttrium, de titane et d’hafnium. Article selon l'une quelconque des revendications précédentes, dans lequel la couche de revêtement a une épaisseur comprise entre 1 et 100 nm, de préférence comprise entre 1 et 20 nm et de manière très préféré comprise entre 2 et 10 nm, voire entre 3 et 8 nm. Article selon l'une quelconque des revendications précédentes, dans lequel la couche de revêtement constitue la couche la plus externe de la succession de couches recouvrant la surface de verre. Article selon l'une quelconque des revendications précédentes, dans lequel la ou les couches fonctionnelle(s) présente(nt) une épaisseur physique comprise entre 2 et 50 nm, de préférence entre 5 et 30 nm. Article selon l'une quelconque des revendications précédentes, dans lequel l’empilement comprend, au-dessus et/ou en dessous de la couche ou des couches fonctionnelles des couches à base de nitrure de silicium, présentant de préférence une épaisseur physique comprise entre 1 et 100 nm, de préférence encore entre 5 et 50 nm. Article selon l'une quelconque des revendications précédentes, dans lequel l’empilement fonctionnel comprend ou est constitué par la succession d’au moins les couches suivantes, à partir de la surface du substrat verrier : - une sous-couche comprenant du nitrure de silicium, de préférence d’épaisseur comprise entre 1 nm et 100 nm, - une couche fonctionnelle de préférence d’épaisseur physique comprise entre 2 et 50 nm, de préférence entre 5 et 30 nm, la couche fonctionnelle comprenant un matériau choisi parmi le niobium métallique, le nitrure de niobium, le nitrure de titane ou l’oxyde de titane, un alliage d’au moins les éléments Ni et Cr, éventuellement nitruré, - une surcouche comprenant du nitrure de silicium, de préférence d’épaisseur comprise entre 1 nm et 100 nm, - éventuellement une couche de protection contre les rayures, de préférence choisi parmi les oxyde de Ti et/ou Zr, de préférence d’épaisseur comprise entre 1 nm et 10 nm. Article selon l'une quelconque des revendications précédentes, dans lequel l’empilement ne comprend pas de couches à base d’argent, d’or, de platine ou de cuivre. Article selon l'une quelconque des revendications précédentes dans lequel ledit article est trempé. Vitrage monolithique pour bâtiment, comprenant un article selon l’une des revendications précédentes.